(57)【要約】【課題】ＬＳＧＭ系組成物からなる固体電解質を用い、初期において高い特性を得ることができるとともに、長期に亘って高い特性を維持できる電気化学素子及びその製法を提供する。【解決手段】（Ｌａ，Ｓｒ）（Ｇａ，Ｍｇ）Ｏ３系組成物からなる固体電解質１と燃料側電極２及び／又は酸素側電極３を同時焼成してなるとともに、固体電解質１を構成する結晶粒子の粒度分布に、粒径が０．３〜１．５μｍの範囲に頻度が２％以上のピークと、粒径が２．５〜６μｍの範囲に頻度が２％以上のピークが存在し、かつ固体電解質１におけるＮｉ及びＺｒ量がそれぞれ０．０１原子％以下、同時焼成された燃料側電極２及び／又は酸素側電極３におけるＬａ量が０．０１原子％以下である。【選択図】図１
2004355928.tif 000002
【特許請求の範囲】
【請求項１】
（Ｌａ，Ｓｒ）（Ｇａ，Ｍｇ）Ｏ３系組成物からなる固体電解質の片側に第１電極、他側に第２電極を設けてなる電気化学素子であって、前記固体電解質と前記第１電極及び／又は前記第２電極を同時焼成してなるとともに、前記固体電解質を構成する結晶粒子の粒度分布に、粒径が０．３〜１．５μｍの範囲に頻度が２％以上のピークと、粒径が２．５〜６μｍの範囲に頻度が２％以上のピークが存在し、かつ前記固体電解質におけるＮｉ及びＺｒ量がそれぞれ０．０１原子％以下、前記第１電極及び／又は前記第２電極におけるＬａ量が０．０１原子％以下であることを特徴とする電気化学素子。
【請求項２】
固体電解質と第１電極とが同時焼成され、前記第１電極がＮｉ及び／又はＮｉＯを主成分とし、Ｓｍ及び／又はＹとＣｅとを含む酸化物を含有することを特徴とする請求項１記載の電気化学素子。
【請求項３】
（Ｌａ，Ｓｒ）（Ｇａ，Ｍｇ）Ｏ３系組成物からなる固体電解質の片側に第１電極、他側に第２電極を設けてなる電気化学素子の製法であって、平均粒径が０．１〜０．７μｍの微粉末５〜４０質量％と平均粒径が１〜２．５μｍの粗粉末６０〜９５質量％の混合粉末を用いて形成された固体電解質成形体に、第１電極成形体及び／又は第２電極成形体を形成した積層成形体を作製する工程と、該積層成形体を１２００〜１４５０℃で焼成する工程とを具備することを特徴とする電気化学素子の製法。
【請求項４】
積層成形体が、Ｎｉ及び／又はＮｉＯを主成分とし、元素としてＳｍ及び／又はＹとＣｅとを含む酸化物を含有する第１電極成形体に固体電解質成形体を積層してなることを特徴とする請求項３記載の電気化学素子の製法。
【発明の詳細な説明】
【０００１】
【発明の属する技術分野】
本発明は、電気化学素子及びその製法に関し、特に、（Ｌａ，Ｓｒ）（Ｇａ，Ｍｇ）Ｏ３系組成物からなる固体電解質の片側に第１電極、他側に第２電極を設けてなる固体電解質型燃料電池セル、酸素センサ等の電気化学素子及びその製法に関するものである。
【０００２】
【従来技術】
一般に電気化学素子として、固体電解質型燃料電池セル、酸素センサが知られており、このうち固体電解質型燃料電池セルとしては、円筒型と平板型が知られている。平板型燃料電池セルは、発電の単位体積当たり出力密度は高いという特徴を有するが、実用化に関してはガスシール不完全性やセル内の温度分布の不均一性などの問題がある。一方、円筒型燃料電池セルでは、出力密度は低いものの、セルの機械的強度が高く、またセル内の温度の均一性が保てるという特徴がある。両形状の固体電解質型燃料電池セルとも、それぞれの特徴を生かして積極的に研究開発が進められている。
【０００３】
例えば円筒型燃料電池の単セルは、開気孔率３０〜４０％程度のＬａＳｒＣｏＦｅＯ３系材料からなる多孔性の空気極支持管を形成し、その表面にＹ２Ｏ３安定化ＺｒＯ２からなる固体電解質を被覆し、さらにこの表面に多孔性のＮｉ−ＳＤＣ（Ｃｅの一部がＳｍで置換されたＣｅＯ２）からなる燃料極を設けて構成されている。
【０００４】
上記のような燃料電池セルを製造する方法として、近年ではセルの製造工程を簡略化し且つ製造コストを低減するために、各構成材料のうち少なくとも２つを同時焼成する、いわゆる共焼結法が提案されている。この共焼結法は、例えば、円筒状の空気極成形体に固体電解質成形体及び集電体成形体をロール状に巻き付けて同時焼成を行い、その後固体電解質層表面に燃料極層を形成する方法である。またプロセス簡略化のために、固体電解質成形体の表面にさらに燃料極成形体を積層して、同時焼成する共焼結法も提案されている。
【０００５】
従来、固体電解質型燃料電池に用いる固体電解質としては、ジルコニア（ＺｒＯ２）にイットリア（Ｙ２Ｏ３）を加えた部分安定化ジルコニア（ＹＳＺ）が知られている。部分安定化ジルコニアは耐熱性に優れている上、酸素雰囲気から水素雰囲気までの全ての雰囲気下で酸化物イオン伝導が支配的であって、酸素分圧が低下しても、イオン輸率（酸化物イオンが電荷を運ぶ割合）が１から低下しないという特長がある。しかし、部分安定化ジルコニア（ＹＳＺ）は高いイオン伝導性を得るためには、９００〜１０５０℃と作動温度を高くする必要がある。つまり、この部分安定化ジルコニアは、温度が低くなると酸素イオン伝導性が急激に低下するという問題がある。
【０００６】
近年、安定化ジルコニアよりも高い酸素イオン伝導性が得られる物質として、ランタンガリウムペロブスカイト型複合酸化物（Ｌａ１−ｘＳｒｘ）（Ｇａ１−ｙＭｇｙ）Ｏ３（以下、ＬＳＧＭと略すこともある）が注目されており、多くの研究が行われている。
【０００７】
このＬＳＧＭ焼結体は、低温でも酸素イオン伝導性の低下が少ない物質で、ＬａやＧａの一部が、それより低原子価のＳｒやＭｇ等に、置換固溶により置き代わったものであり、これにより、焼結体の酸素イオン伝導性が大きくなるという性質を有する。この材料は安定性に優れ、現在では最も優れた酸化物イオン伝導体と考えられている（特許文献１参照）。
【０００８】
【特許文献１】
特開平１０−１１４５２０号公報
【０００９】
【発明が解決しようとする課題】
しかしながら、上記ＬＳＧＭは反応性が高く、上述した共焼結法を用いて燃料電池セルを作製すると、共焼結の際に、電極構成成分と、固体電解質の構成成分、特にＬａとが固相内相互拡散し、その結果、電極と固体電解質との界面に絶縁抵抗の高い絶縁層が生成され、分極値およびセル構成成分の実抵抗値が高くなり、燃料電池セルの初期における出力密度が低いという問題があった。
【００１０】
即ち、ＬＳＧＭからなる固体電解質成形体と、例えばＮｉ、ＺｒＯ２を含有する燃料側電極とを共焼結すると、燃料側電極の構成成分であるＮｉ、Ｚｒと、固体電解質の構成成分であるＬａとが固相内相互拡散し、燃料側電極と固体電解質との界面に、絶縁抵抗の高いＬａＮｉＯ３、Ｌａ２ＮｉＯ４、Ｌａ２Ｚｒ２Ｏ７等からなる絶縁層が生成され、分極値およびセル構成成分の実抵抗値が高くなるという問題があった。
【００１１】
本発明は、ＬＳＧＭ系組成物からなる固体電解質を用い、初期において高い特性を得ることができるとともに、長期に亘って高い特性を維持できる電気化学素子及びその製法を提供することを目的とする。
【００１２】
【課題を解決するための手段】
本発明の電気化学素子は、（Ｌａ，Ｓｒ）（Ｇａ，Ｍｇ）Ｏ３系組成物からなる固体電解質の片側に第１電極、他側に第２電極を設けてなる電気化学素子であって、前記固体電解質と前記第１電極及び／又は前記第２電極を同時焼成してなるとともに、前記固体電解質を構成する結晶粒子の粒度分布に、粒径が０．３〜１．５μｍの範囲に頻度が２％以上のピークと、粒径が２．５〜６μｍの範囲に頻度が２％以上のピークが存在し、かつ前記固体電解質におけるＮｉ及びＺｒ量がそれぞれ０．０１原子％以下、前記第１電極及び／又は前記第２電極におけるＬａ量が０．０１原子％以下であることを特徴とする。
【００１３】
本発明の電気化学素子では、固体電解質を構成する結晶粒子の粒度分布に、粒径が０．３〜１．５μｍの範囲に頻度が２％以上のピークと、粒径が２．５〜６μｍの範囲に頻度が２％以上のピークが存在するため、固体電解質をより緻密化できるとともに、電気伝導度を高くでき、出力を高くすることができる。
【００１４】
また、例えば、固体電解質型燃料電池セルについて説明すると、固体電解質におけるＮｉ及びＺｒ量がそれぞれ０．０１原子％以下、燃料側電極（第１電極）及び／又は酸素側電極（第２電極）におけるＬａ量が０．０１原子％以下であるため、固体電解質へのＮｉ及びＺｒ量の拡散量が少なく、燃料側電極及び／又は酸素側電極へのＬａ量の拡散量が少なく、固体電解質と燃料側電極及び／又は酸素側電極との界面における絶縁抵抗の高い絶縁層の形成を防止でき、初期において高い出力密度を得ることができるとともに、長期に亘って高い出力密度を維持できる。
【００１５】
また、本発明の電気化学素子は、固体電解質と第１電極とが同時焼成され、前記第１電極がＮｉ及び／又はＮｉＯを主成分とし、Ｓｍ及び／又はＹとＣｅとを含む酸化物を含有することを特徴とする。
【００１６】
このような電気化学素子では、第１電極（燃料側電極）にＺｒを含有しないため、より低温で拡散し易いＺｒの拡散を防止でき、Ｌａ２Ｚｒ２Ｏ７からなる絶縁層の形成を防止でき、分極値およびセル構成成分の実抵抗値をさらに低くできる。
【００１７】
さらに、本発明の電気化学素子の製法は、（Ｌａ，Ｓｒ）（Ｇａ，Ｍｇ）Ｏ３系組成物からなる固体電解質の片側に第１電極、他側に第２電極を設けてなる電気化学素子の製法であって、平均粒径が０．１〜０．７μｍの微粉末５〜４０質量％と平均粒径が１〜２．５μｍの粗粉末６０〜９５質量％の混合粉末を用いて形成された固体電解質成形体に、第１電極成形体及び／又は第２電極成形体を形成した積層成形体を作製する工程と、該積層成形体を１２００〜１４５０℃で焼成する工程とを具備することを特徴とする。
【００１８】
このような電気化学素子の製法では、平均粒径が０．１〜０．７μｍの微粉末５〜４０質量％と平均粒径が１〜２．５μｍの粗粉末６０〜９５質量％の混合粉末を用いて固体電解質成形体を形成するため、固体電解質を、第１電極成形体及び／又は第２電極成形体と同時に１２００〜１４５０℃の低温で焼成でき、このような低温で焼成しても、焼結時に固体電解質を構成する結晶粒子のネック成長がしやすく、相対密度が高くなるためにイオン伝導性の高い焼結体が得られる。
【００１９】
また、１２００〜１４５０℃の低温で焼成するため、同時焼成時（共焼結時）に、電極から固体電解質に拡散しようとする元素（Ｎｉ、Ｚｒ等）、固体電解質から電極に拡散しようとする電解質材料（Ｌａ、Ｓｒ、Ｇａ、Ｍｇ等）の移動を抑制できる。
【００２０】
例えば、Ｎｉを主成分とし、Ｚｒを含有する燃料側電極（第１電極）と、（Ｌａ，Ｓｒ）（Ｇａ，Ｍｇ）Ｏ３系組成物からなる固体電解質とを同時焼成する場合には、燃料側電極から固体電解質に拡散しようとするＮｉ、Ｚｒ、固体電解質から燃料側電極に拡散しようとするＬａ、Ｓｒ、Ｇａ、Ｍｇの移動を抑制できる。特に、Ｚｒ、Ｌａは拡散し易いため、これらの元素の拡散を防止又は抑制することが有効である。
【００２１】
これにより、電極と固体電解質間における絶縁層の形成を防止でき、分極値およびセル構成成分の実抵抗値を低くすることができ、燃料電池セルにおける初期の出力密度を高くできるとともに、高い出力密度を長期間に亘って維持できる。
【００２２】
さらに、第１電極成形体及び／又は第２電極成形体と固体電解質成形体が同時焼成されることから、製造工程を短縮でき、製造コストを下げることができる。
【００２３】
【発明の実施の形態】
本発明の電気化学素子の一種である固体電解質型燃料電池セルは、例えば図１に示すように、固体電解質１の一方側に酸素側電極２（第２電極）を、他方側に燃料側電極３（第１電極）を形成して構成されている。
【００２４】
固体電解質１は（Ｌａ，Ｓｒ）（Ｇａ，Ｍｇ）Ｏ３系組成物からなり、例えばＬａをＳｒで１０〜２０原子％、ＧａをＭｇで１０〜２０原子％置換したランタンガレートＬａＧａＯ３が用いられる。これに、伝導度を高めるために、Ｇａ位置にさらにＣｏ、Ｆｅ、Ｎｉ、Ｃｕ等を１〜２０原子％置換したもの、または強度を高めるために、Ａｌ２Ｏ３、ＭｇＯ、Ｓｉ３Ｎ４、ＳｉＣ等の微粉末を添加したものを用いることもできる。
【００２５】
また、酸素側電極２としては、例えば、ＬａをＳｒで１０〜４０原子％、ＦｅをＣｏで５〜６０原子％置換したＬａＦｅＯ３が用いられる。
【００２６】
燃料側電極３としては、例えば、５０〜８０重量％Ｎｉ及び／又はＮｉＯを含むＣｅＯ２（Ｓｍ２Ｏ３含有）サーメットが用いられる。尚、燃料側電極３としては、例えば、５０〜８０重量％Ｎｉ及び／又はＮｉＯを含むＣｅＯ２（Ｙ２Ｏ３含有）サーメットを用いることもできる。
【００２７】
酸素側電極２、燃料側電極３としては、上記例に限定されるものではなく、例えば酸素側電極２として少なくともＬａおよびＭｎを含有するペロブスカイト型複合酸化物からなる公知材料を用いても良い。
【００２８】
そして、本発明の固体電解質型燃料電池セルの固体電解質では、電子顕微鏡によって観察される組織面を画像解析したときに、図２に示すように、固体電解質を構成する結晶粒子の粒度分布に、粒径が０．３〜１．５μｍの範囲に頻度が２％以上のピークと、粒径が２．５〜６μｍの範囲に頻度が２％以上のピークが存在するものである。また、図２から、０．３〜１．５μｍの範囲の粒径に対する頻度は全体の２５〜５０％であり、２．５〜６μｍの範囲の粒径に対する頻度は全体の５０〜７５％であることが望ましい。即ち、微粒子によるピークと、粗粒子によるピークが存在することになり、これにより、固体電解質の焼結性が向上し、低温で焼成しても緻密な焼結体を得ることができる。
【００２９】
固体電解質３を構成する結晶粒子のうち、微粒子による頻度２％以上のピークが粒径０．３μｍより小さい位置に存在する場合、粒径１．５μｍより大きい位置に存在する場合、粗粒子との間にボイドが存在するため、緻密にはならない。
【００３０】
また、粗粒子による頻度２％以上のピークが粒径２．５μｍより小さい位置に存在する場合、粒径６μｍよりも大きい位置に存在する場合、微粒子との間にボイドが存在するため、緻密にはならない。
【００３１】
本発明の固体電解質では、特に、固体電解質の焼結性が向上し、低温で焼成しても緻密な焼結体を得ることができるという点から、微粒子による頻度２％以上のピークが粒径０．３〜１．０μｍの位置に存在し、粗粒子による頻度２％以上のピークが粒径２．５〜５．０μｍの位置に存在することが望ましい。
【００３２】
また、本発明では、固体電解質におけるＮｉ及びＺｒ量がそれぞれ０．０１原子％以下、酸素側電極及び／又は燃料側電極におけるＬａ量が０．０１原子％以下とされている。これにより、固体電解質と酸素側電極及び／又は燃料側電極間における絶縁層の形成を防止できる。特に、上記Ｎｉ、Ｚｒ量、Ｌａ量は０（検出限界以下）であることが望ましい。
【００３３】
以上のように構成された固体電解質型燃料電池セルの製法は、まず、平板状の燃料側電極成形体を作製する。この平板状の燃料側電極成形体は、例えば所定の調合組成に従いＮｉＯ、及び（ＣｅＯ２）１−ｘ（Ｓｍ２Ｏ３）ｘ又は（ＣｅＯ２）１−ｘ（Ｙ２Ｏ３）ｘ素原料を秤量、混合する。この後、混合した粉体に、バインダーを混合し一軸加圧成形法により平板状に成形し、さらに脱バインダー処理し、９００〜１０００℃で仮焼を行うことで平板状の燃料側電極仮焼体（燃料側電極成形体）を作製する。尚、燃料側電極成形体は、所定の強度を有するならば、仮焼しない場合であっても良い。
【００３４】
さらに、（Ｌａ１−ｘＳｒｘ）（Ｇａ１−ｙＭｇｙ）Ｏ３（ｘ、ｙが所定値）のランタンガレート粉末に、トルエン、バインダー、市販の分散剤を加えてスラリー化したものをドクターブレード等の方法により、例えば、１０〜５０μｍの厚さに成形してシート状の固体電解質成形体を作製する。
【００３５】
この時、ランタンガレート粉末として、平均粒径が０．１〜０．７μｍの微粉末５〜４０質量％と平均粒径が１〜２．５μｍの粗粉末６０〜９５質量％の混合粉末を用いることが必要である。
【００３６】
これによって、焼結時にネック成長がしやすく、相対密度が高くなるためにイオン伝導性の高い焼結体が得られるためである。固体電解質の原料微粉末の平均粒径が０．１μｍよりも小さい場合、粒界三重点に粗粉末が生成するため、相対密度は変化しないのでイオン伝導度は高くならない。固体電解質の原料微粉末の平均粒径が０．７μｍよりも大きい場合、粒界三重点に小さなボイドが残存するため、相対密度は高くならずイオン伝導度は高くならない。固体電解質の原料粗粉末の平均粒径が１μｍよりも小さい場合、微粒子だけの組織となるため、相対密度は変化しないのでイオン伝導度は高くならない。固体電解質の原料粗粉末の平均粒径が２．５μｍよりも大きい場合、粒界三重点に小さなボイドが残存するため、相対密度は高くならずイオン伝導度は高くならない。
【００３７】
特に、固体電解質成形体と燃料側電極仮焼体の焼成収縮率の差が３％以下であることが望ましい。これにより、焼成時の積層体の反りや、剥離、割れが減少し、歩留まりが向上するからである。収縮率の差を小さくするには、例えば固体電解質成形体の密度を高く、燃料側電極成形体の密度を低くすることで、所望の焼成温度での収縮挙動が近似的になるように調整することが望ましい。
【００３８】
この後、燃料側電極仮焼体の表面に、固体電解質成形体を貼り付けて仮焼し、燃料側電極仮焼体の表面に固体電解質仮焼体（固体電解質成形体）を形成する。尚、固体電解質成形体を仮焼したが、仮焼しなくても良い。
【００３９】
次に、シート状の酸素側電極成形体を作製する。まず、例えば、所定比率に調製されたＬａＳｒＣｏＦｅＯ３粉体に、トルエン、バインダーを加えてスラリー化したものを準備する。次に、固体電解質成形体の調製と同様、１０〜２０μｍの厚さに成形した酸素側電極成形体を、燃料側電極成形体と反対側の固体電解質成形体表面に積層する。
【００４０】
この後、平板状燃料側電極成形体、固体電解質成形体、酸素側電極成形体の積層成形体を、例えば、大気中１２００〜１４５０℃の温度で、１〜４時間焼成し、３層同時に共焼成される。特に、１３００〜１４００℃の温度で焼成されることにより、固体電解質を相対密度９８％以上の緻密体にすることができる。尚、平板状燃料側電極成形体と固体電解質成形体を同時焼成した後、酸素側電極成形体を積層し、焼き付けて形成しても良い。
【００４１】
Ｎｉ及び／又はＺｒ、Ｌａの拡散は、焼成温度、保持時間にも影響するため、焼成温度を１３００〜１３５０℃とできるだけ低下させ、焼成時間を１〜３時間とできるだけ短くすることにより、さらに拡散量を減少できる。
【００４２】
また、平板状の固体電解質型燃料電池セルにおいても、固体電解質の片面に酸素側電極、他面に燃料側電極が形成されていればよく、その構造は図１に限定されるものではない。例えば、従来公知の円筒型燃料電池セルや平板型燃料電池セルに用いても良く、内部にガス通過孔が形成された中空平板型燃料電池セルに用いても良い。
【００４３】
さらに、上記例では、燃料側電極仮焼体、固体電解質仮焼体を形成した例について説明したが、これらが、仮焼しない燃料側電極成形体、固体電解質成形体であってもよい。
【００４４】
また、上記例では、固体電解質を（Ｌａ１−ｘＳｒｘ）（Ｇａ１−ｙＭｇｙ）Ｏ３ランタンガレート単一で作製した例について説明したが、固体電解質の強度を高めるため、ランタンガレート粉末とアルミナ微粉末等の混合粉末で作製しても良い。
【００４５】
【実施例】
平板状の固体電解質型燃料電池セルを共焼結法により作製するため、まず平板状の燃料側電極仮焼体を以下の手順で作製した。市販の純度９９．９％以上で平均粒径が０．４μｍのＮｉＯを出発原料として、ＮｉＯ粉末に対し、平均粒径が０．６μｍのＳｍ２Ｏ３を１５モル％の割合で含有するＣｅＯ２粉末を準備し、ＮｉＯ／ＳＤＣ比率（重量分率）が５０／５０になるように調合し、粉砕混合処理を行い、混合粉末１００質量部に対して３質量部のバインダーを添加した。これを用いて、一軸加圧プレス成形後、３００℃の条件で脱脂、１０００℃仮焼し、燃料側電極仮焼体を作製した。また、上記ＳＤＣの代わりにＹ２Ｏ３を１５モル％の割合で含有するＣｅＯ２粉末を用いて燃料側電極仮焼体を作製した。
【００４６】
また、イソプロピルアルコール（ＩＰＡ）を溶剤、直径３ｍｍのＺｒＯ２ボールをメディアとして、市販の純度９９．９％以上のＬＳＧＭ粉末（（Ｌａ０．９Ｓｒ０．１）（Ｇａ０．８Ｍｇ０．２）Ｏ３）を、２４時間振動ミルを用いて湿式粉砕し、平均粒径が表１に示す微粉末と粗粉末を作製し、表１に示す量で混合した。
【００４７】
得られた粉末に、トルエン、有機バインダー、分散剤を添加してスラリーを調製し、ドクターブレード法により、焼成後に表１に示す厚さとなるようにシート状の固体電解質成形体を作製した。
【００４８】
次に、市販の純度９９．９％以上のＬａ２Ｏ３、ＳｒＣＯ３、ＣｏＯ、Ｆｅ２Ｏ３を出発原料として、これをＬａ０．６Ｓｒ０．４Ｃｏ０．２Ｆｅ０．８Ｏ３の組成になるように秤量混合した後、１０００℃で３時間仮焼粉砕し、酸素側電極材料を作製した。得られた粉末にトルエン、有機バインダー、分散剤を加えてスラリーを調製し、ドクターブレード法により厚さ１５μｍのシート状の酸素側電極成形体を作製した。
【００４９】
まず、前記燃料側電極仮焼体上にシート状の固体電解質成形体を積層し、冷間静水圧プレス（ＣＩＰ）して積層成形体を作製し、大気中において表１に示す温度で２時間焼成し、共焼結体を作製した。
【００５０】
【表１】
2004355928.tif 000003
【００５１】
この共焼結体を用いて、燃料側電極内部へのＬａ拡散量（固体電解質材料中で最も拡散速度が早い元素）、固体電解質内部へのＮｉ及びＺｒ拡散量を評価した。評価は、まず、長さ１０ｍｍ程度に切り出した任意の１０個の試料の断面の燃料側電極内部において、Ｘ線マイクロアナライザ（ＥＰＭＡ）を用い全構成成分の定量を行った。次に、Ｌａ成分の燃料側電極全成分に対する含有濃度（質量％）を平均値として算出した。同様にして、Ｎｉ及びＺｒ成分の電解質全成分に対する含有濃度（質量％）を平均値として算出した。その結果を、表１の拡散種含有濃度の欄に燃料極中のＬａ量、電解質中のＮｉ及びＺｒ量として記載した。
【００５２】
比較試料として、Ｙ２Ｏ３を８モル％含有するＺｒＯ２粉末を５０質量％、ＮｉＯ粉末を５０質量％混合して作製した燃料側電極仮焼体使用し、上記と同様にして共焼結体を作製した（試料Ｎｏ．８）。
【００５３】
次に、固体電解質焼結体表面に、有効電極面積が０．７８５ｃｍ２となるようにシート状の酸素側電極成形体を積層し、乾燥した後、１１５０℃で２時間の条件で焼成した。
【００５４】
各々のセルをそれぞれ５０個作製し、界面剥離を生じたセルの個数を調査し、剥離率として表１に示した。界面剥離は目視にて観察した。
【００５５】
発電は、８５０℃でセルの酸素側電極側に空気を、燃料側電極側に水素を流し、出力値が安定した際の初期値と、１０００時間保持後の値でそれぞれの性能を任意の１０個のセルについて求め、その平均値を記載した。上記Ｌａ、Ｎｉ及びＺｒ量、剥離率の結果と併せて、これらの測定結果を表１に示した。
【００５６】
表１より、本発明の固体電解質型燃料電池セルの試料では、界面剥離に伴う歩留り低下が殆ど無く、また燃料側電極中のＬａ量、電解質中のＮｉ及びＺｒ量がいずれも０．０１質量％以下となっているため、初期から０．９５Ｗ／ｃｍ２を上回り、特に固体電解質の厚みが５０μｍ以下である場合には高い出力密度が得られ、１０００時間経過後も出力密度がほぼ安定していることが判る。
【００５７】
図２に、試料Ｎｏ．６の固体電解質断面を電子顕微鏡で観察し、画像解析により、粒度分布を求めて記載した。この図２から粒径０．９μｍと、粒径３．０μｍに頻度４．５％以上のピークが存在していることが判る。本発明の他の試料についても、粒径０．３〜１．５μｍの範囲と粒径２．５〜６μｍの範囲に粒度分布のピークが存在していることを確認した。
【００５８】
一方、試料Ｎｏ．７では焼成温度が１５００℃と高いため、燃料極中のＬａ量が多く、初期における出力密度が低いことが判る。また、試料Ｎｏ．８では燃料極中のＺｒ量が多く、初期における出力密度が低いことが判る。さらに、試料Ｎｏ．２では、粗粉末を用いて固体電解質を作製したので、緻密化不足のために１０００時間後の出力密度が０．４Ｗ／ｃｍ２まで低下した。
【００５９】
【発明の効果】
以上詳述したように、本発明の電気化学素子では、焼成温度を低下できるため、燃料側電極から固体電解質に拡散しようとするＮｉ及び／又はＺｒ、固体電解質から燃料側電極に拡散しようとするＬａを防止または抑制でき、燃料側電極サイトの分極値およびセル構成成分の実抵抗値を低くでき、出力密度を高くできるとともに、高い出力密度を長期間に亘って維持できる。
【図面の簡単な説明】
【図１】本発明の燃料電池セルを示す概略図である。
【図２】試料Ｎｏ．６の固体電解質断面を画像解析して求めた粒度分布である。
【符号の説明】
１・・・固体電解質
２・・・酸素側電極（第２電極）
３・・・燃料側電極（第１電極）
【図１】
2004355928.tif 000004
【図２】
2004355928.tif 000005